(57)【特許請求の範囲】
【請求項１】
液透過性のトップシートと、液不透過性のバックシートと、これら両シート間に配置された高吸水性ポリマーを含有する吸収体とを備える吸収性物品において、
上記吸収体が、Ｃｕイオンとキレートを形成し得る部位を有し且つ２５℃の生理食塩水中におけるＣｕ塩の溶解度が０．０１重量％以下であるキレート剤化合物〔但し、前記キレート剤化合物は、多価カルボン酸誘導体、ヒドロキシカルボン酸誘導体、イミノジ酢酸誘導体、有機酸アミド誘導体又はＮ−アシル化アミノ酸誘導体である。〕を含有しており、該キレート剤化合物の含有割合が、該高吸水性ポリマー１００重量部に対して０．０００１〜３０重量部である吸収性物品。
【請求項２】
上記キレート剤化合物の、Ｃｕイオンとの２５℃におけるキレート安定度定数の常用対数値（ｐＫＣｕ）が３以上である、請求項１記載の吸収性物品。
【請求項３】
上記キレート剤化合物が、クエン酸モノアルキルアミド、クエン酸モノアルケニルアミド、クエン酸モノアルキルエステル、クエン酸モノアルケニルエステル、アルキルマロン酸、アルケニルマロン酸、Ｎ−アシル化グルタミン酸、Ｎ−アシル化アスパラギン酸、Ｎ−アルキル−Ｎ’−カルボキシメチルアスパラギン酸、Ｎ−アルケニル−Ｎ’−カルボキシメチルアスパラギン酸又はそれらのアルカリ金属塩若しくはアルカリ土類金属塩である、請求項１又は２記載の吸収性物品。
【請求項４】
上記吸水性ポリマーが、カルボキシル基若しくはその塩を有する高分子化合物の部分架橋体又は多糖類の部分架橋体である請求項１〜３の何れかに記載の吸収性物品。
【発明の詳細な説明】
【０００１】
【産業上の利用分野】
本発明は、幼児用、大人用あるいは失禁者用の使い捨ておむつ、又は婦人用の生理用ナプキン等の吸収性物品に関する。
【０００２】
【従来の技術及び発明が解決しようとする課題】
幼児用、大人用あるいは失禁者用の使い捨ておむつ、又は婦人用の生理用ナプキン等の吸収性物品における吸収体としては、近年、綿、パルプ、紙等の繊維質材料に高吸水性ポリマーを複合化したものが用いられている。また、最近では、携帯性や装着性の観点から、これらの吸収性物品をコンパクト化することが要求されており、その結果高吸水性ポリマーの含有割合を高くしてコンパクト化した吸収性物品も数多く上市されてきている。
【０００３】
しかしながら、これらの高吸水性ポリマーを含有する吸収体を用いた従来の吸収性物品、特に該高吸水性ポリマーの含有割合を高くした吸収性物品では、尿、経血、汗等の体液を吸収した後、該体液が含有するＬ−アスコルビン酸（塩）等のラジカル発生種の作用により、体液を吸収した高吸水性ポリマーの膨潤ゲルが経時的に劣化、分解し、結果として、吸収体の体液保持性が経時的に低下して液漏れが起こり、布団、シーツ、衣服等を体液で汚したり、また、吸収体に体重がかかったときに生じる液戻りが多くなり、装着中の快適性が損なわれることがあった。
【０００４】
また、上記ラジカル発生種による高吸水性ポリマーの分解反応は含水状態下、特に空気雰囲気下で２種以上の酸化数をとり得る鉄や銅などの遷移金属イオンが共存する水溶液中又は含水状態下で顕著である。
【０００５】
上述の通り、従来の吸収体に高吸水性ポリマーを用いた吸収性物品では、吸収体の体液保持性が経時的に低下して、液戻りが多くなりかつ液漏れも起こしやすいという問題点があり、高吸水性ポリマーを含有する吸収体の経時的な体液保持性の低下がなく、体液吸収特性に優れる吸収性物品が要望されている。
【０００６】
そこで、吸収体中の高吸水性ポリマーが体液を吸収して形成される膨潤ゲルの経時的劣化、分解を抑制し、吸収体の体液保持性を経時的に安定にするための種々の方法が提案されており、例えば上記膨潤ゲルの安定化剤として、特開昭６３−２７２３４９号公報、特公平５−３４３８３号公報、特開平２−２５５８０４号公報、特開平３−１７９００８号公報に含硫黄還元剤、含酸素還元性無機塩、水溶性連鎖移動剤等を用いる方法が報告されているが、これらの方法でも未だ十分な効果が得られてはおらず、また、上記安定化剤はいずれも悪臭を発生したり、皮膚刺激／アレルギー誘因物質であるため、人体との接触が起こりうる吸収性物品に用いるには安全性等に問題があった。
【０００７】
従って、本発明の目的は、高吸水性ポリマーを含有する吸収体の経時的な体液保持性の低下が抑制され、吸収特性に優れた吸収性物品を提供することにある。
【０００８】
【課題を解決するための手段】
本発明者等は、上記問題を解決すべく、鋭意検討を重ねた結果、特定のキレート剤化合物を、高吸水性ポリマーを有する吸収体に含有させた吸収性物品が、上記目的を達成し得るこを知見した。
【０００９】
本発明は、上記知見に基づいてなされたものであり、液透過性のトップシートと、液不透過性のバックシートと、これら両シート間に配置された高吸水性ポリマーを含有する吸収体とを備える吸収性物品において、上記吸収体がＣｕイオンとキレートを形成し得る部位を有し且つ２５℃の生理食塩水中におけるＣｕ塩の溶解度が０．０１重量％以下であるキレート剤化合物〔但し、前記キレート剤化合物は、多価カルボン酸誘導体、ヒドロキシカルボン酸誘導体、イミノジ酢酸誘導体、有機酸アミド誘導体又はＮ−アシル化アミノ酸誘導体である。〕を含有しており、該キレート剤化合物の含有割合が、該高吸水性ポリマー１００重量部に対して０．０００１〜３０重量部である吸収性物品を提供するものである。
【００１０】
以下、本発明の吸収性物品についてさらに詳細に説明する。
本発明の吸収性物品は、液透過性のトップシートと、液不透過性のバックシートと、これら両シート間に配置された高吸水性ポリマーを含有する吸収体とを備え、該高吸水性ポリマーを含有する吸収体がＣｕイオンとキレートを形成し得る部位を有し且つ２５℃の生理食塩水中におけるＣｕ塩の溶解度が０．０１重量％以下であるキレート剤化合物〔但し、前記キレート剤化合物は、多価カルボン酸誘導体、ヒドロキシカルボン酸誘導体、イミノジ酢酸誘導体、有機酸アミド誘導体又はＮ−アシル化アミノ酸誘導体である。〕を含有しており、該キレート剤化合物の含有割合が、該高吸水性ポリマー１００重量部に対して０．０００１〜３０重量部であることを特徴とする。
【００１１】
尚、上記吸収体としては、親水性繊維を主たる材料とするものであり、該親水性繊維としては、解繊パルプ、セルロース系繊維、あるいは、熱可塑性繊維を親水化した繊維等が好ましく挙げられ、一般の吸収性物品の吸収体に用いられるものも特に制限されずに使用可能である。
【００１２】
本発明において、上記吸収体が含有する上記高吸水性ポリマーとしては、通常吸収性物品に用いられるものであれば特に制限されないが、例えば、カルボキシル基若しくはその塩を有する高分子化合物の部分架橋体又は多糖類の部分架橋体が特に好ましく用いられる。上記カルボキシル基若しくはその塩を有する高分子化合物の部分架橋体としては、例えば、ポリアクリル酸塩架橋体、ポリ（ビニルアルコール／アクリル酸塩）共重合体架橋体、澱粉−アクリル酸塩グラフト共重合体（架橋体）及びポリビニルアルコール−ポリ無水マレイン酸塩グラフト共重合体架橋体等が挙げられる。多糖類の部分架橋体としては、例えば、カルボキシメチルセルロース塩架橋体等が挙げられる。また、「ポイズＳＡ−２０」商品名、花王株式会社製、「ダイヤウエット」商品名、三菱油化製、等の市販品を用いることもできる。
なお、これら高吸水性ポリマーは、各々単独で使用してもよく又は２種以上を組み合わせて使用してもよい。
【００１３】
また、本発明に用いられる上記吸収体における上記親水性繊維と上記高吸水性ポリマーとの配合割合（上記高吸収性ポリマーの含有割合）は、好ましくは親水性繊維１〜９９重量部に対して、高吸収性ポリマー９９〜１重量部、更に好ましくは親水性繊維８０〜４０重量部に対して、高吸収性ポリマー２０〜６０重量部である。
【００１４】
上記吸収体の構造は特に限定されないが、該構造としては、例えば、上記高吸水性ポリマーを上記親水性繊維からなる吸収紙や不織布の間に挟持させた構造や、上記高吸水性ポリマーと解繊パルプとを混合した後、シート状に形成した構造等が挙げられる。
【００１５】
本発明において用いられるキレート剤化合物は、Ｃｕイオンとキレートを形成し得る部位を有し且つ２５℃の生理食塩水中におけるＣｕ塩の溶解度が０．０１重量％以下である〔但し、前記キレート剤化合物は、多価カルボン酸誘導体、ヒドロキシカルボン酸誘導体、イミノジ酢酸誘導体、有機酸アミド誘導体又はＮ−アシル化アミノ酸誘導体である。〕。ここで、「Ｃｕイオンとキレートを形成し得る部位」とは、一般に錯体化学の分野で配位子として作用すると考えられているような化合物中において、金属イオンと配位結合を形成し得る配位座を意味する。また、本発明における「溶解度」とは、２５℃において生理食塩水に上記キレート剤化合物のＣｕ塩を添加し、３０分間攪拌しながら溶解させた後に、溶液が透明となるような該キレート剤化合物のＣｕ塩の最大添加量（重量）を溶液の重量で除した濃度（重量％）を意味する。
【００１６】
上記キレート剤化合物は、従来高吸水性ポリマーの安定化剤として用いられてきた添加剤に比して、高吸水性ポリマーが体液を吸収して形成される膨潤ゲルの該体液中のＬ−アスコルビン酸等のラジカル発生種による分解／劣化抑制能が格段に高いものである。
上記キレート剤化合物の吸収体への含有割合は、上記高吸水性ポリマー１００重量部に対して０．０００１〜３０重量部、好ましくは０．００１〜１０重量部、更に好ましくは０．０１〜５重量部である。上記含有割合が、０．０００１重量部未満であると、上記キレート剤化合物による効果は発現せず、また３０重量部を超えて用いても効果の向上が無く、吸収体の物性等を損なう傾向にあるので上記範囲内とするのが好ましい。
【００１７】
上記キレート剤化合物は、Ｃｕイオン（Ｃｕ２＋イオン又はＣｕ＋  イオン）との２５℃におけるキレート安定度定数の常用対数値（ｐＫＣｕ）が３以上であることが特に好ましい。ｐＫＣｕが３未満では、高吸水性ポリマーを含有する吸収体を備える吸収性物品における経時的な体液保持性の低下等の効果が発現しない場合があるので、上記の値以上とすることが好ましい。
【００２０】
本発明において用いられるキレート剤化合物の具体例を以下に示す。
多価カルボン酸誘導体としては、アルキルマロン酸及びアルケニルマロン酸並びにそれらの塩等を挙げることができる。ヒドロキシカルボン酸誘導体としては、クエン酸モノアルキルエステル及びクエン酸モノアルケニルエステル並びにそれらの塩等を挙げることができる。イミノジ酢酸誘導体としては、Ｎ−アルキル−Ｎ’−カルボキシメチルアスパラギン酸及びＮ−アルケニル−Ｎ’−カルボキシメチルアスパラギン酸並びにそれらの塩等を挙げることができる。有機酸アミド誘導体としては、クエン酸モノアルキルアミド及びクエン酸モノアルケニルアミド並びにそれらの塩等を挙げることができる。Ｎ−アシル化アミノ酸誘導体としては、Ｎ−アシル化グルタミン酸及びＮ−アシル化アスパラギン酸並びにそれらの塩等を挙げることができる。
【００２１】
これらのうち、就中クエン酸モノアルキルアミド及びクエン酸モノアルケニルアミド並びにそれらの塩、クエン酸モノアルキルエステル及びクエン酸モノアルケニルエステル並びにそれらの塩、アルキルマロン酸及びアルケニルマロン酸並びにそれらの塩、Ｎ−アルキル−Ｎ’−カルボキシメチルアスパラギン酸及びＮ−アルケニル−Ｎ’−カルボキシメチルアスパラギン酸並びにそれらの塩、Ｎ−アシル化グルタミン酸並びにそれらの塩がキレート剤化合物として好ましく用いられ、特に、クエン酸モノアルキルアミド及びクエン酸モノアルケニルアミド並びにそれらの塩、クエン酸モノアルキルエステル及びクエン酸モノアルケニルエステル並びにそれらの塩等のクエン酸誘導体は、高吸水性ポリマーの安定化効果が高いので一層好ましい。
【００２２】
上記クエン酸モノアルキルアミド及びクエン酸モノアルケニルアミド並びにそれらの塩は、好ましくは下記一般式（Ｉ）で表される。
【００２３】
【化１】
0003591545.tif 000002
【００２４】
上記クエン酸モノアルキルアミド及びクエン酸モノアルケニルアミド並びにそれらの塩は、公知の方法によって合成することができる。例えば、アミンとクエン酸の脱水縮合を完全に行わせしめて得られるイミンを加水分解、中和して得られる。一般式（Ｉ）におけるＲ１  の炭素原子数を適切に選ぶことにより目的にあったクエン酸モノアルキルアミド及びクエン酸モノアルケニルアミド並びにそれらの塩を得ることができるが、Ｒ１  の炭素原子数が３０を超えると水溶性が著しく悪くなり、Ｒ１  の炭素原子数が６未満であると高吸水性ポリマーの安定化剤としての性能が落ちる。Ｒ１  の炭素原子数は、更に好ましくは１２〜２２である。
【００２５】
上記クエン酸モノアルキルエステル及びクエン酸モノアルケニルエステル並びにそれらの塩は、好ましくは下記一般式（ＩＩ）で表される。
【００２６】
【化２】
0003591545.tif 000003
【００２７】
上記クエン酸モノアルキルエステル及びクエン酸モノアルケニルエステル並びにそれらの塩は公知の方法によって合成することができる。例えば、アルコールとクエン酸の脱水縮合により得られる。一般式（ＩＩ）におけるＲ２  の炭素原子数を適切に選ぶことにより目的にあったクエン酸モノアルキルエステル及びクエン酸モノアルケニルエステル並びにそれらの塩を得ることができるが、Ｒ２  の炭素原子数が３０を超えると水溶性が著しく悪くなり、Ｒ２  の炭素原子数が６未満であると高吸水性ポリマーの安定化剤としての性能が落ちる。Ｒ２  の炭素原子数は、更に好ましくは１２〜２２である。
【００２８】
上記アルキルマロン酸及びアルケニルマロン酸並びにそれらの塩は、好ましくは下記一般式（ＩＩＩ）で表される。
【００２９】
【化３】
0003591545.tif 000004
【００３０】
上記アルキルマロン酸及びアルケニルマロン酸並びにそれらの塩は公知の方法によって合成することができる。例えば、α−オレフィンをマロン酸メチル又はマロン酸エチルに付加せしめてアルキルマロン酸メチル又はアルキルマロン酸エチルを得、次いでこれを加水分解し、中和して得られる。一般式（ＩＩＩ）におけるＲ３  の炭素原子数を適切に選ぶことにより目的にあったアルキルマロン酸及びアルケニルマロン酸並びにそれらの塩を得ることができるが、Ｒ３  の炭素原子数が３０を超えると水溶性が著しく悪くなり、Ｒ３  の炭素原子数が６未満であると高吸水性ポリマーの安定化剤としての性能が落ちる。Ｒ３  の炭素原子数は、更に好ましくは１２〜２２である。
【００３１】
上記Ｎ−アルキル−Ｎ’−カルボキシメチルアスパラギン酸及びＮ−アルケニル−Ｎ’−カルボキシメチルアスパラギン酸並びにそれらの塩は、好ましくは下記一般式（ＩＶ）で表される。
【００３２】
【化４】
0003591545.tif 000005
【００３３】
上記Ｎ−アルキル−Ｎ’−カルボキシメチルアスパラギン酸及びＮ−アルケニル−Ｎ’−カルボキシメチルアスパラギン酸並びにそれらの塩は公知の方法によって合成することができる。例えば、アミンをマレイン酸に付加せしめて得られるアルキルアミノコハク酸をカルボキシメチルクロライドでカルボキシメチル化し、中和して得られる。一般式（ＩＶ）におけるＲ４  の炭素原子数を適切に選ぶことにより目的にあったＮ−アルキル−Ｎ’−カルボキシメチルアスパラギン酸及びＮ−アルケニル−Ｎ’−カルボキシメチルアスパラギン酸並びにそれらの塩を得ることができるが、Ｒ４  の炭素原子数が３０を超えると水溶性が著しく悪くなり、Ｒ４  の炭素原子数が６未満であると高吸水性ポリマーの安定化剤としての性能が落ちる。Ｒ４  の炭素原子数は、更に好ましくは１２〜２２である。
【００３７】
上記Ｎ−アシル化グルタミン酸並びにそれらの塩は好ましくは下記一般式（ＶＩ）で表される。
【００３８】
【化６】
0003591545.tif 000006
【００３９】
上記Ｎ−アシル化グルタミン酸並びにそれらの塩は公知の方法によって合成することができるが、市販品としても入手できる。一般式（ＶＩ）におけるＲ６  −ＣＯ−の炭素原子数を適切に選ぶことにより目的にあったＮ−アシル化グルタミン酸並びにそれらの塩を得ることができるが、Ｒ６  −ＣＯ−の炭素原子数が３０を超えると水溶性が著しく悪くなり、Ｒ６  −ＣＯ−の炭素原子数が６未満であると高吸水性ポリマーの安定化剤としての性能が落ちる。Ｒ６  −ＣＯ−の炭素原子数は、更に好ましくは１２〜２２である。
【００４０】
上記Ｎ−アシル化アスパラギン酸並びにそれらの塩は好ましくは下記一般式  （ＶＩＩ）で表される。
【００４１】
【化７】
0003591545.tif 000007
【００４２】
上記Ｎ−アシル化アスパラギン酸並びにそれらの塩は公知の方法によって合成することができるが、市販品としても入手できる。一般式  （ＶＩＩ）におけるＲ７  −ＣＯ−の炭素原子数を適切に選ぶことにより目的にあったＮ−アシル化アスパラギン酸並びにそれらの塩を得ることができるが、Ｒ７  −ＣＯ−の炭素原子数が３０を超えると水溶性が著しく悪くなり、Ｒ７  −ＣＯ−の炭素原子数が６未満であると高吸水性ポリマーの安定化剤としての性能が落ちる。Ｒ７  −ＣＯ−の炭素原子数は、更に好ましくは１２〜２２である。
【００４３】
上記キレート剤化合物は、従来高吸水性ポリマーの安定化剤として用いられてきた添加剤に比べ安全性が高く、かつ高吸水性ポリマーに対する分解／劣化抑止能が高いものである。
なお、上記キレート剤化合物は各々単独で使用してもよいし又は２種以上を併用してもよい。
【００４８】
また、上記キレート剤化合物を吸収体に配するには、上記キレート剤化合物を吸収体中に好ましくは均一に配置できれば、その手段や形態は特に制限されないが、例えば吸収体の製造工程で、吸収体を構成する高吸水性ポリマーや紙、パルプ等の親水性繊維材料に上記キレート剤化合物を添加するだけでよい。
上記キレート剤化合物の添加は、上記キレート剤化合物をそのまま、又はエタノール、水等の溶媒に溶解又は分散させた溶液として添加することにより行うことができる。
中でも、高吸水性ポリマーの製造過程で上記キレート剤化合物を添加する方法、上記キレート剤化合物の上記溶液中に上記高吸水性ポリマーを投入し、攪拌して、該高吸水性ポリマーに上記キレート剤化合物を含有させる方法、又は、上記親水性繊維からなる吸収紙やパルプシート等の上に上記高吸水性ポリマーを散布した後、上記キレート剤化合物を散布する方法等により、上記高吸水性ポリマーに上記キレート剤化合物を含有させるのが、上記高吸水性ポリマーの膨潤ゲルの経時的劣化、分解を防止する効果が大きいので好ましい。
【００４９】
本発明の吸収性物品は、液透過性のトップシートと、液不透過性のバックシートと、これら両シート間に配置された上記吸収体とを備えるものであり、具体的には、幼児用、大人用、あるいは失禁者用の使い捨ておむつ（フラットタイプ又はパンツタイプ）、又は婦人用の生理用ナプキン（羽付き又は羽なし）等が挙げられる。上記使い捨ておむつ及び上記生理用ナプキンの構造等は、従来周知の構造と同様に種々の構造を採用することができ、また、上記トップシート及び上記バックシートの材料等も従来用いられているものを特に制限無く用いることができる。
【００５０】
本発明の吸収性物品は、排泄量が多く且つ高吸水性ポリマーの膨潤ゲルの劣化／分解がより顕著である、尿との接触時間の長い幼児用、大人用あるいは失禁者用の使い捨ておむつにおいて、特に優れた効果を発揮する。
【００５１】
【実施例】
以下、実施例により本発明の吸収性物品を更に具体的に説明するが、本発明はこれらの実施例に限定されるものではない。
参考例、実施例及び比較例で使用した試薬は、一般に市販されている試薬である。但し、Ｎ−アシル化グルタミン酸Ｎａ塩は味の素（株）製；アミソフトＨＳ−２１、β−ツヤプリシンは高砂香料工業（株）製、クエン酸モノアルキルアミドＮａ塩、クエン酸モノアルキルエステルＮａ塩、クエン酸モノオレイルエステルＮａ塩、アルキルマロン酸、Ｎ−アルキル−Ｎ’−カルボキシメチルアスパラギン酸及びＮ−アシル化アスパラギン酸Ｋ塩は、常法により合成したものを用いた。
【００５２】
実施例及び比較例で使用したキレート剤化合物について、そのＣｕ塩の溶解度及びｐＫＣｕの値を表１に示す。
ｐＫＣｕは、以下の操作によって求める。
即ち、Ｃｕイオン電極法（オリオン  ｐＨ／イオンアナライザー、Ｃｕイオン電極）を用い、溶液は０．１Ｍトリエタノールアミン−塩酸（ｐＨ８）緩衝溶液を使用する。
まず、ＣｕＣｌ２  ・２Ｈ２  Ｏを用いて標準銅イオン緩衝溶液（４００、３２０、２４０、１６０、８０ｐｐｍ（Ｃｕ２＋換算））を調整し、Ｃｕイオン電極により検量線を作成する。
次に、サンプル（０．１ｇ秤量）をメスフラスコを用いて緩衝溶液（１００ｍｌ）に溶解する。このサンプル溶液に０．０５ＭのＣｕＣｌ２  ・２Ｈ２  Ｏ緩衝溶液（ｐＨ８）をビュレットから０．６ｍｌずつ滴下し、その時のＣｕイオン電極の電位を読みとる。滴定は、４００ｐｐｍ（Ｃｕ２＋換算）相当の電位を越えるところまで行い、同時にブランクの測定も行う。電位から遊離Ｃｕ２＋イオン濃度を算出し、その値に滴定による系の液量変化を補正する。
サンプルに対して等モルのＣｕを加えたときに１：１モルの錯体を作るものとして、式１より算出する。
【００５３】
【数１】
0003591545.tif 000008
【００５４】
【表１】
0003591545.tif 000009
【００５５】
〔参考例１〕
参考例１及び後述する参考例２，３は、キレート剤化合物として、本発明におけるキレート剤化合物に該当しない化合物を用いた参考例である。
部分中和ポリアクリル酸塩架橋体を主成分とする高吸水性ポリマー（商品名「ポイズＳＡ−２０」、花王株式会社製）１００ｇを双腕型ニーダーに入れ、攪拌しながらキレート剤化合物として、β−ツヤプリシンの０．１重量％のエタノール溶液１００ｇを投入し、十分攪拌混合を行いβ−ツヤプリシンを高吸水性ポリマーに吸収させた後、減圧下に乾燥して顆粒状のβ−ツヤプリシンを含有する高吸水性ポリマー（１）を得た。
次に、坪量２００ｇ／ｍ2になるようにパルプを積層して、３００ｍｍ（幅）×４１０ｍｍ（長さ）×５ｍｍ（厚さ）のパルプシートを得、得られたパルプシートの中央部表面に上記高吸水性ポリマー（１）を１５０ｍｍ（幅）×４１０ｍｍ（長さ）の面積に均一に８ｇ散布し、次に左右両側縁部〔それぞれ７５ｍｍ（幅）×４１０（長さ）の面積〕を内側に向けて（上記高吸水性ポリマーを散布した上記中央部上に）折り返し、左右両側縁が互いに接するように重ね、β−ツヤプリシンを含有する高吸水性ポリマーがパルプシートで挟持されてなる吸収体（１）を得た。
得られた吸収体（１）をバックシートとしての１枚のポリエチレンフィルム及びトップシートとしての１枚のポリプロピレン不織布で挟持して参考吸収性物品（１）（使い捨ておむつ）を得た。
【００５７】
〔実施例１〕
キレート剤化合物として、クエン酸モノアルキルアミドＮａ塩（アルキル基の炭素原子数１８）の０．１重量％の水溶液１００ｇを用いた以外は、参考例１と同様にして、本発明の吸収性物品（１）を得た。
【００５９】
〔実施例２〕
キレート剤化合物として、クエン酸モノアルキルアミドＮａ塩（アルキル基の炭素原子数１６）の１重量％の水溶液１０ｇを用いた以外は、参考例１と同様にして、本発明の吸収性物品（２）を得た。
【００６０】
〔実施例３〕
キレート剤化合物として、Ｎ−アルキル−Ｎ’−カルボキシメチルアスパラギン酸（アルキル基の炭素原子数１８）の２重量％の水溶液２５ｇを用いた以外は、参考例１と同様にして、本発明の吸収性物品（３）を得た。
【００６３】
〔実施例４〕
キレート剤化合物として、クエン酸モノアルキルエステルＮａ塩（アルキル基の炭素原子数１８）０．１ｇを水２０ｇに溶解した水溶液を用いた以外は、参考例１と同様にして、本発明の吸収性物品（４）を得た。
【００６４】
〔実施例５〕
キレート剤化合物として、クエン酸モノオレイルエステルＮａ塩（アルキル基の炭素原子数１８）０．５ｇを水５０ｇに分散させた分散液を用いた以外は、参考例１と同様にして、本発明の吸収性物品（５）を得た。
【００６５】
〔実施例６〕
キレート剤化合物として、アルキルマロン酸（アルキル基の炭素原子数１６）１ｇを水１０ｇに分散させた分散液を用いた以外は、参考例１と同様にして、本発明の吸収性物品（６）を得た。
【００６６】
〔実施例７〕
キレート剤化合物として、Ｎ−アシル化グルタミン酸２Ｎａ塩（アルキル基の炭素原子数１８）の２０重量％の水溶液１０ｇ溶液を用いた以外は、参考例１と同様にして、本発明の吸収性物品（７）を得た。
【００６７】
〔実施例８〕
キレート剤化合物として、Ｎ−アシル化アスパラギン酸Ｋ塩（アルキル基の炭素原子数１６）の１０重量％の水溶液５ｇを用いた以外は、参考例１と同様にして、本発明の吸収性物品（８）を得た。
【００６８】
〔参考例２〕
坪量２００ｇ／ｍ2になるようにパルプを積層して、３００ｍｍ（幅）×４１０ｍｍ（長さ）×５ｍｍ（厚さ）のパルプシートを得、得られたパルプシートの中央部表面に高吸水性ポリマー（商品名「ポイズＳＡ−２０」、花王株式会社製）を１５０ｍｍ（幅）×４１０ｍｍ（長さ）の面積に均一に８ｇ散布して高吸水性ポリマー層を形成し、該高吸水性ポリマー層上面にキレート剤化合物としてβ−ツヤプリシンの０．１重量％のエタノール溶液８ｇをスプレーで散布し、次いで、参考例１と同様に左右両側縁部を内側に折り返してβ−ツヤプリシンを含有する吸収体（２）を得た。得られた吸収体（２）を吸収体（１）に代えて用いた以外は参考例１と同様にして参考吸収性物品（２）を得た。
【００７０】
〔実施例９〕
キレート剤化合物として、クエン酸モノアルキルアミドＮａ塩（アルキル基の炭素原子数１８）の０．１重量％の水溶液８ｇを用いた以外は、参考例２と同様にして、本発明の吸収性物品（９）を得た。
【００７２】
〔実施例１０〕
キレート剤化合物として、クエン酸モノアルキルアミドＮａ塩（アルキル基の炭素原子数１６）の１重量％の水溶液０．８ｇを用いた以外は、参考例２と同様にして、本発明の吸収性物品（１０）を得た。
【００７３】
〔実施例１１〕
キレート剤化合物として、Ｎ−アルキル−Ｎ’−カルボキシメチルアスパラギン酸（アルキル基の炭素原子数１８）の２重量％の水溶液２ｇを用いた以外は、参考例２と同様にして、本発明の吸収性物品（１１）を得た。
【００７６】
〔実施例１２〕
キレート剤化合物として、クエン酸モノアルキルエステルＮａ塩（アルキル基の炭素原子数１８）０．００８ｇを水１ｇに溶解した水溶液を用いた以外は、参考例２と同様にして、本発明の吸収性物品（１２）を得た。
【００７７】
〔実施例１３〕
キレート剤化合物として、クエン酸モノオレイルエステルＮａ塩（アルキル基の炭素原子数１８）０．０４ｇを水１ｇに分散させた分散液を用いた以外は、参考例２と同様にして、本発明の吸収性物品（１３）を得た。
【００７８】
〔実施例１４〕
キレート剤化合物として、アルキルマロン酸（アルキル基の炭素原子数１６）０．０８ｇを水１ｇに分散させた分散液を用いた以外は、参考例２と同様にして、本発明の吸収性物品（１４）を得た。
【００７９】
〔実施例１５〕
キレート剤化合物として、Ｎ−アシル化グルタミン酸２Ｎａ塩（アルキル基の炭素原子数１８）の２０重量％の水溶液０．８ｇを用いた以外は、参考例２と同様にして、本発明の吸収性物品（１５）を得た。
【００８０】
〔実施例１６〕
キレート剤化合物として、Ｎ−アシル化アスパラギン酸Ｋ塩（アルキル基の炭素原子数１６）の１０重量％の水溶液０．４ｇを用いた以外は、参考例２と同様にして、本発明の吸収性物品（１６）を得た。
【００８１】
〔参考例３〕
坪量２００ｇ／ｍ2になるようにパルプを積層して、３００ｍｍ（幅）×４１０ｍｍ（長さ）×５ｍｍ（厚さ）のパルプシートを得、得られたパルプシートの中央部表面に高吸水性ポリマー（商品名「ポイズＳＡ−２０」、花王株式会社製）を１５０ｍｍ（幅）×４１０ｍｍ（長さ）の面積に均一に８ｇ散布し、次に左右両側縁部（それぞれ７５ｍｍ（幅）×４１０ｍｍ（長さ）の面積）を内側に向けて（上記高吸水性ポリマーを散布した上記中央部上に）折り返し、左右両側縁が互いに接するように重ねた。次に重ね合わせたパルプシート上面にキレート剤化合物β−ツヤプリシンの０．１重量％のエタノール溶液を８ｇスプレーで散布し、乾燥した後、β−ツヤプリシンを含有する吸収体（３）を得た。得られた吸収体（３）を吸収体（１）に代えて用いた以外は参考例１と同様にして本発明の参考吸収性物品（３）を得た。
【００８３】
〔実施例１７〕
キレート剤化合物として、クエン酸モノアルキルアミドＮａ塩（アルキル基の炭素原子数１８）の０．１重量％の水溶液８ｇを用いた以外は、参考例３と同様にして、本発明の吸収性物品（１７）を得た。
【００８５】
〔実施例１８〕
キレート剤化合物として、クエン酸モノアルキルアミドＮａ塩（アルキル基の炭素原子数１６）の１重量％の水溶液０．８ｇを用いた以外は、参考例３と同様にして、本発明の吸収性物品（１８）を得た。
【００８６】
〔実施例１９〕
キレート剤化合物として、Ｎ−アルキル−Ｎ’−カルボキシメチルアスパラギン酸（アルキル基の炭素原子数１８）の２重量％の水溶液２ｇを用いた以外は、参考例３と同様にして、本発明の吸収性物品（１９）を得た。
【００８９】
〔実施例２０〕
キレート剤化合物として、クエン酸モノアルキルエステルＮａ塩（アルキル基の炭素原子数１８）０．００８ｇを水１ｇに溶解した水溶液を用いた以外は、参考例３と同様にして、本発明の吸収性物品（２０）を得た。
【００９０】
〔実施例２１〕
キレート剤化合物として、クエン酸モノオレイルエステルＮａ塩（アルキル基の炭素原子数１８）０．０４ｇを水１ｇに分散させた分散液を用いた以外は、参考例３と同様にして、本発明の吸収性物品（２１）を得た。
【００９１】
〔実施例２２〕
キレート剤化合物として、アルキルマロン酸（アルキル基の炭素原子数１６）０．０８ｇを水１ｇに分散させた分散液を用いた以外は、参考例３と同様にして、本発明の吸収性物品（２２）を得た。
【００９２】
〔実施例２３〕キレート剤化合物として、Ｎ−アシル化グルタミン酸２Ｎａ塩（アルキル基の炭素原子数１８）の２０重量％の水溶液０．８ｇ溶液を用いた以外は、参考例３と同様にして、本発明の吸収性物品（２３）を得た。
【００９３】
〔実施例２４〕キレート剤化合物として、Ｎ−アシル化アスパラギン酸Ｋ塩（アルキル基の炭素原子数１６）の１０重量％の水溶液０．４ｇ溶液を用いた以外は、参考例３と同様にして、本発明の吸収性物品（２４）を得た。
【００９４】
〔比較例１〕
坪量２００ｇ／ｍ2になるようにパルプを積層して、３００ｍｍ（幅）×４１０ｍｍ（長さ）×５ｍｍ（厚さ）のパルプシートを得、得られたパルプシートの中央部表面に高吸水性ポリマー（商品名「ポイズＳＡ−２０」、花王株式会社製）を１５０ｍｍ（幅）×４１０ｍｍ（長さ）の面積に均一に８ｇ散布し、次に左右両側縁部（それぞれ７５ｍｍ（幅）×４１０ｍｍ（長さ）の面積）を内側に向けて（上記高吸水性ポリマーを散布した上記中央部上に）折り返し、左右両側縁が互いに接するように重ね、比較吸収体（１）を得た。得られた比較吸収体（１）を吸収体（１）に代えて用いた以外は参考例１と同様にして比較品（１）を得た。
【００９５】
〔比較例２〕
高吸水性ポリマーとして、「ダイヤウエット」〔商品名、三菱油化製〕を用いた以外は、比較例１と同様にして、比較品（２）を得た。
【００９６】
〔比較例３〕
部分中和ポリアクリル酸塩架橋体を主成分とする高吸水性ポリマー（商品名「ポイズＳＡ−２０」、花王株式会社製）１００ｇを双腕型ニーダーに入れ、攪拌しながらキレート剤化合物としてクエン酸３Ｎａ塩の１．０重量％の水溶液１００ｇを投入し、十分攪拌混合を行い高吸水性ポリマーに吸収させた後、減圧下に乾燥して顆粒状のクエン酸３Ｎａ塩を含有する高吸水性ポリマー（４０）を得た。
次に、坪量２００ｇ／ｍ2になるようにパルプを積層して、３００ｍｍ（幅）×４１０ｍｍ（長さ）×５ｍｍ（厚さ）のパルプシートを得、得られたパルプシートの中央部表面に上記高吸水性ポリマー（４０）を１５０ｍｍ（幅）×４１０ｍｍ（長さ）の面積に均一に８ｇ散布し、次に左右両側縁部（それぞれ７５ｍｍ（幅）×４１０ｍｍ（長さ）の面積）を内側に向けて（上記高吸水性ポリマーを散布した上記中央部上に）折り返し、左右両側縁が互いに接するように重ね比較吸収体（３）を得た。
得られた比較吸収体（３）を吸収体（１）に代えて用いた以外は参考例１と同様にして比較品（３）を得た。
【００９７】
〔比較例４〕
キレート剤化合物として、トリポリリン酸Ｎａ塩０．１ｇを水１０ｇに溶解した水溶液を用いた以外は、比較例３と同様にして、比較品（４）を得た。
【００９８】
〔比較例５〕
キレート剤化合物として、エチレンジアミンテトラ酢酸−４Ｎａ塩０．１ｇを水１０ｇに溶解した水溶液を用いた以外は、比較例３と同様にして、比較品（５）を得た。
【００９９】
〔比較例６〕
部分中和ポリアクリル酸塩架橋体を主成分とする高吸水性ポリマー（商品名「ダイヤウエット」商品名、三菱油化製）１００ｇを双腕型ニーダーに入れ、攪拌しながらキレート剤化合物としてクエン酸３Ｎａ塩１．０重量％の水溶液１００ｇを投入し、十分攪拌混合を行い高吸水性ポリマーに吸収させた後、減圧下に乾燥して顆粒状のクエン酸３Ｎａを含有する高吸水性ポリマー（４３）を得た。
次に、坪量２００ｇ／ｍ2になるようにパルプを積層して、３００ｍｍ（幅）×４１０ｍｍ（長さ）×５ｍｍ（厚さ）のパルプシートを得、得られたパルプシートの中央部表面に上記高吸水性ポリマー（４３）を１５０ｍｍ（幅）×４１０ｍｍ（長さ）の面積に均一に８ｇ散布し、次に左右両側縁部（それぞれ７５ｍｍ（幅）×４１０（長さ）の面積）を内側に向けて（上記高吸水性ポリマーを散布した上記中央部上に）折り返し、左右両側縁が互いに接するように重ね比較吸収体（６）を得た。
得られた比較吸収体（６）を吸収体（１）に代えて用いた以外は参考例１と同様にして比較品（６）を得た。
【０１００】
〔比較例７〕
キレート剤化合物として、トリポリリン酸Ｎａ塩０．１ｇを水１０ｇに溶解した水溶液を用いた以外は、比較例６と同様にして、比較品（７）を得た。
【０１０１】
〔比較例８〕
キレート剤化合物として、エチレンジアミンテトラ酢酸−４Ｎａ塩０．１ｇを水１０ｇに溶解した水溶液を用いた以外は、比較例６と同様にして、比較品（８）を得た。
【０１０２】
上記実施例１〜２４及び比較例１〜８で得られた各吸収性物品について、下記評価基準に従って、それぞれ評価を行った。その結果を〔表２〕（実施例１〜２４）及び〔表３〕（比較例１〜８）に示す。
【０１０３】
〔液戻り量〕
０．０５重量％でＬ−アスコルビン酸ナトリウムを含有する生理食塩水を吸収性物品に１５０ｇ吸収させ、該吸収性物品をポリエチレンパックにより密封して４０℃で６時間保存した後、２分間、３５ｇ／ｃｍ２  の荷重で加圧し、内部からトップシート表面に戻ってくる生理食塩水の量を測定した。
【０１０４】
〔膨潤ゲルの安定性〕
０．０５重量％でＬ−アスコルビン酸ナトリウムを含有する生理食塩水を吸収性物品に１５０ｇ吸収させ、該吸収性物品をポリエチレンパックにより密封して４０℃で６時間保存した後、高吸水性ポリマーの膨潤ゲルの様子を肉眼にて観察し、その状態（安定性）を下記の如く４段階に評価した。
◎：膨潤ゲルは、流動性も曵糸性もなく、また形状も変化していない。
○：膨潤ゲルは、若干の流動性と曵糸性とを有するが、形状は変化していない。
△：溶解するまでには至っていないが、膨潤ゲルは、流動性と曵糸性とを有し、形状も変化して不明瞭化している。
×：一部溶解しており、半数以上の膨潤ゲルは形状が変化しており、当初の形状を残していない。
【０１０５】
【表２】
0003591545.tif 000010
【０１０７】
【表３】
0003591545.tif 000011
【０１０８】
【発明の効果】
本発明の吸収性物品は、高吸水性ポリマーを含有する吸収体の経時的な体液保持性の低下が抑制され、吸収特性に優れたものである。
更に詳細には、本発明の吸収性物品は、高吸水性ポリマーを含有する吸収体の体液保持性が経時的に低下しないので、液戻りも少なく、且つ液漏れを起こすことなく、幼児用、大人用あるいは失禁者用の使い捨ておむつ、又は婦人用の生理用ナプキン等として、特に使い捨ておむつとして有効である。
また、本発明の吸収性物品は、吸収体中に配されている前記キレート剤化合物の作用で、高吸水性ポリマーの膨潤ゲルの劣化分解が体液吸収後も抑えられているため、吸収体中の高吸水性ポリマーの含有割合を増大させることができる。従って、本発明の吸収性物品は、コンパクトで携帯性がよく、装着性に優れかつ吸収特性にも優れたものとすることができる。